СПОСОБ ПРИМЕНЕНИЯ ТИТАНСОДЕРЖАЩИХ ПОБОЧНЫХ ПРОДУКТОВ

1. Способ получения материала покрытия для сварочных электродов или получения сварочного порошка, добавки для сварочного порошка или добавки для сварочного флюса, которые могут быть использованы для электросварки, в частности - для порошковой сварки, сварки с применением порошкового присадочного материала или сварки под флюсом, отличающийся тем, что к материалу покрытия, и/или к сварочному порошку, к добавке для сварочного порошка, и/или к добавке для сварочного флюса добавляют и/или примешивают титансодержащий, в частности содержащий диоксид титана, материал, образующийся в процессе получения диоксида титана, в частности получения пигмента на основе диоксида титана, на одном из этапов или на одной из стадий производства в качестве побочного продукта или отхода, и обрабатывают смесь с получением материала покрытия, и/или сварочного порошка, и/или добавки для сварочного порошка, и/или добавки для сварочного флюса.
2. Способ применения титансодержащего побочного продукта или отхода, образующегося при получении диоксида титана, в котором титансодержащий побочный продукт или отход используют в качестве материала покрытия для сварочных электродов или в качестве добавки для сварки, в частности для сварки под флюсом.
3. Способ по п.1 или 2, отличающийся тем, что титансодержащий побочный продукт или отход содержит диоксид титана и/или титансодержащий побочный продукт или отход имеет содержание диоксида титана в диапазоне от 10 до 70 мас.%, предпочтительно - в диапазоне от 20 до 60 масс.%, и/или титансодержащий побочный продукт или отход имеет содержание серы менее 2,0 масс.%, предпочтительно - менее 1,0 масс.%, более предпочтительно - менее 0,5 масс.%, более предпочтительно - менее 0,2 масс.%, особо предпочтительно - менее 0,05 масс.%, и/или титансодержащий побочный продукт или отход имеет содержание диоксида кремния в диапазоне от 0,1 до 40 масс.%, предпочтительно - в диапазоне от 5 до 30 масс.%, особо предпочтительно - в диапазоне от 10 до 25 масс.%, и/или титансодержащий побочный продукт или отход имеет содержание хлорида менее 0,3 масс.%, предпочтительно - менее 0,1 масс.%, особо предпочтительно - менее 0,02 масс.%, и/или титансодержащий побочный продукт или отход имеет содержание магния в диапазоне от 0,1 до 30 масс.%, предпочтительно - в диапазоне от 2,0 до 20 масс.%, особо предпочтительно - в диапазоне от 3,0 до 8,0 масс.%.
2
2
2
4. Способ по п.1 или 2, отличающийся тем, что титансодержащий побочный продукт или отход имеет удельную поверхность, определенную БЭТ-способом, в диапазоне от 1 до 30 м/г, предпочтительно - в диапазоне от 1 до 20 м/г, особо предпочтительно - в диапазоне от 5 до 15 м/г.
4
5. Способ по п.1 или 2, отличающийся тем, что титансодержащий побочный продукт или отход содержит железо-титановый оксид, и/или титанит (CaTiO(SiO)), и/или алюминий-титановый силикат.
6. Способ по п.1 или 2, отличающийся тем, что в нем используют титансодержащий побочный продукт или отход, образующийся в качестве остатка после переработки при получении диоксида титана сульфатным способом, или титансодержащий побочный продукт или отход, образующийся при получении диоксида титана хлоридным способом после процесса хлорирования.
7. Способ по п.6, отличающийся тем, что из образующихся в сульфатном способе или в хлоридном способе побочных продуктов или отходов по меньшей мере частично удаляют растворимые анионы посредством промывки.
8. Способ по п.1 или 2, отличающийся тем, что титансодержащий побочный продукт или отход подвергают кальцинированию и/или титансодержащий побочный продукт или отход смешивают с минеральными добавками и/или титансодержащий побочный продукт или отход смешивают с ильменитом, титановым шлаком и/или железосодержащим продуктом расщепления.
9. Применение образующегося при получении диоксида титана титансодержащего продукта или отхода в качестве материала покрытия для сварочных электродов или в качестве добавки в процессе сварки, в частности - сварки под флюсом, и/или в качестве содержащего оксид титана, в частности - диоксид титана, материала при получении сварочного порошка, и/или добавки для сварочного порошка, и/или добавки для сварочного флюса.
10. Добавка для сварочного порошка, полученная способом по п.1 или 2 с использованием титансодержащего побочного продукта или отхода.
11. Добавка для сварочного порошка по п.10, отличающаяся тем, что титансодержащий побочный продукт или отход присутствует в этой добавке в количестве от 5 до 100 масс.%, предпочтительно - от 10 до 60 масс.%, особо предпочтительно - от 10 до 30 масс.% и/или добавка для сварочного порошка содержит от 1 до 30 масс.%, предпочтительно - от 5 до 15 масс.%, гидрата оксида титана.
12. Сварочный порошок, содержащий добавку для сварочного порошка по п.10.
13. Материал покрытия для сварочных электродов, полученный способом по п.1 или 2 с использованием титансодержащего побочного продукта или отхода.
14. Материал покрытия по п.13, отличающийся тем, что титансодержащий побочный продукт или отход присутствует в нем в количестве от 5 до 100 масс.%, предпочтительно - от 10 до 60 масс.%, особо предпочтительно - от 10 до 30 масс.% и/или материал покрытия содержит от 1 до 30 масс.%, предпочтительно - от 5 до 15 масс.%, гидрата оксида титана.
15. Сварочный электрод с металлическим сердечником и покрытием, отличающийся тем, что материал покрытия является материалом по п.13.